REVENDICATIONS 1. Procédé de préparation d'un polymère conducteur mixte ionique et électronique, caractérisé en ce qu'il consite à former par électropolymérisa- tion un polymère conducteur électronique dans un gel hydrophobe rigide d'un ionomère conducteur ionique, ledit gel comprenant le monomère de base du polymère conducteur électronique à former. 2. Procédé selon la revendication 1, caractérisé en ce que L'on opère dans une cellule électrolytique comportant deux électrodes, en ce que l'on dispose au contact de l'une des électrodes Le gel hydrophobe rigide comprenant le monomère, en ce que L'on interpose un électrolyte aqueux entre Le gel hydrophobe et L'autre électrode, et en ce que l'on applique une différence de potentiel entre les deux électrodes pour former par électropolymérisation du monomère un polymère conducteur électronique dans le gel hydrophobe rigide. 3. Procédé selon la revendication 2, caractérisé en ce que l'on prépare le gel hydrophobe rigide à partir d'une solution comprenant l'ionomère, le monomère de base du polymère conducteur électroni- que et au moins un solvant organique polaire par évaporation partielle du solvant. 4. Procédé selon la revendication 1, caractérisé en ce que l'on opère dans une cellule électrolytique comportant deux électrodes, en ce que l'on dispose sur L'une des électrodes un film d'ionomère et un gel hydrophobe rigide d'ionomère contenant Le monomère de base du polymère conducteur éLectronique à former, en ce que l'on interpose un électrolyte aqueux entre le gel et l'autre électrode, et en ce que L'on applique une différence de potentiel entre les deux électrodes pour former dans le film d'ionomère un polymère conducteur électronique par électropolyméris-ation. 5. Procédé selon la revendication 4, caractérisé en ce qu'il comprend les étapes successives suivantes a) introduire dans la ceLlule électrolytique au contact de L'une des électrodes une solution comprenant L'ionomère, le monomère de base du polymère conducteur électronique à former et au moins un solvant organique polaire, b) disposer le film dtionomère dans La solution, c) laisser gonfler le film pour -l'imprégner de la solution, d) appliquer le film imprégné sur l'élec trode, e) évaporer partiellement le solvant pour former Le gel rigide hydrophobe, f) interposer un électroLyte aqueux entre le gel rigide hydrophobe et -L'autre électrode, et g > appliquer une différence de potentiel entre les deux électrodes pour former-un polymère' re con-ducteur électronique dans le film monomère par électropolymerisation. 6. Procédé selon L'une quelconque des r e v en d i c a t i o n s 1 à 3, caractérisé en ce que Le gel hydrophobe d'ionomère comprend en outre de la poudre de polymère conducteur électronique. 7. Procédé selon L'une quelconque des revendications 1 à 6, caractérisé en ce que, après formation du polymère conducteur électronique par électropolymérisation, on soumet le gel rigide d'ionomère dans lequel est incorporé le polymère conducteur électronique à un traitement thermique sous pression. 8. Procédé selon L'une quelconque des revendications 1 à 7, caractérisé en ce que le polymère conducteur électronique est choisi parmi Les polyacetylènes, les polyanilines, les polythiophènes, les polypyrroles, et leurs dérivés. 9. Procédé selon l'une quelconque des revendications 1 à 8, caractérisé en ce que l'iono- mère est un ionomère perfluoré sulfonique. 10. Procédé selon la revendication 9, caractérisé en ce que L'ionomère perfluoré sulfonique répond à La formule dans laquelle M est un cation simple ou complexe et m est un nombre entier allant de 0 à 3 et n un nombre entier allant de 0 à 16. 11. Procédé selon l'une quelconque des revendications 3 et 5, caractérisé en ce que le solvant organique hydrophobe du ionomère est choisi parmi les monoalkylformamides, Les dialkylformamides, Les trialkylphosphates, Les nitroalcanes, les nitroaromatiques à longue chaîne ou leurs mélanges. 12. Procédé selon L'une quelconque des revendications 3 et 5, caractérisé en ce que le solvant hydrophobe est un mélange constitué d'un solvant choisi parmi les monoalkylformamides, les dialkylformamides, les trialkylphosphates, les nitroalcanes, les nitroaromatiques, - les alkylnitriles et Les nitriles aromatiques à longue chaine, et d'un ou plusieurs solvants volatils choisis parmi L'éther éthylique, L'acétate d'éthyle ou L'acétonitri Le. 13. Film de polymère conducteur mixte ionique et électronique, caractérisé en ce qu'il est constitué par un film d'ionomère comprenant sur au moins une de ses faces un polymère conducteur électronique pénétrant dans le film jusqu'à une profondeur pouvant atteindre L'épaisseur du film. 14. Film selon la revendication 13, caractérisé en ce que te fiLm d'ionomère comprend du polymère conducteur électronique pénétrant dans le film sur ses deux faces opposées. 15. Film selon L'une quelconque des revendications 13 et 14, caractérisé en ce que L'ionomère répond à La formule dans laquelle M représente un proton, un cation métalLique ou un cation complexe, m est un nombre entier allant de O à 3 et n est un nombre entier allant de 0 à 16. 16. Film selon l'une quelconque des revendications 13 et 14, caractérisé en ce que L'ionomère est un copolymère de styrène et d'acide méthacrylique. 17. Film selon l'une quelconque des revendications 13 à 16, caractérisé en ce que le polymère conducteur électronique est du polypyrrole, de La polyaniline ou du polythiophène.